【手続補正書】
【提出日】平成19年8月15日(2007.8.15)
【手続補正１】
【補正対象書類名】明細書
【補正対象項目名】特許請求の範囲
【補正方法】変更
【補正の内容】
【特許請求の範囲】
【請求項１】  （ａ）式
Ａｌ（Ｘ）a（Ｙ）b（Ｚ）c
但し式中
Ａｌはアルミニウム原子、
Ｘはヒドロカルビル基、
Ｙはヒドロカルビルオキシ基、
Ｚは水素またはハロゲンから選ばれ、
各ａ、ｂ、ｃは０〜３であるが、ａ＋ｂ＋ｃの和は３である、
によって表されるアルミニウム化合物、
（ｂ）０．０１〜１２ミリモル／ｇの表面ヒドロキシル基を有する無機酸化物、および
（ｃ）二配座遷移金属化合物、三配座遷移金属化合物およびこれらの混合物から選ばれ、該遷移金属はＦｅ、Ｃｏ、Ｎｉ、Ｒｕ、Ｒｈ、Ｐｄ、Ｏｓ、Ｉｒ、Ｐｔ、Ｔｉ、ＺｒまたはＨｆから選ばれる遷移金属錯体
の各成分から成る混合物から成り、
該成分は無機酸化物１ｇ当たり０．００１〜２．１ミリモルのアルミニウム、および１〜１０００μモルの遷移金属を与える量で存在し、アルミニウム対遷移金属のモル比は１：１〜７５：１であることを特徴とするオレフィンの重合用触媒組成物。
【請求項２】  遷移金属化合物は
（１）式
【化１】
2003513165.tif 000001
によって表される二配座遷移金属錯体、又は
（２）式
【化２】
2003513165.tif 000002
によって表される三配座遷移金属錯体、又は
（３）上記二配座遷移金属錯体と三配座遷移金属錯体の混合物、
但し式中
（ｉ）各Ａは独立に酸素、硫黄、燐または窒素原子を表し、
（ｉｉ）Ｚは＋２または＋３の酸化状態におけるＦｅ、Ｃｏ、Ｎｉ、Ｒｕ、Ｒｈ、Ｐｄ、Ｏｓ、ＩｒまたはＰｔ、或いは＋２、＋３または＋４の酸化状態におけるＴｉ、ＺｒまたはＨｆから選ばれる遷移金属を表し、
（ｉｉｉ）各ＬおよびＬ'は独立に水素、ハロゲン、置換基をもちまたはもたない炭化水素をベースにした基から選ばれる陰イオン性の配位基を表すか、或いは両方のＬはＺと一緒になってＣ3〜Ｃ24ヒドロカルビレン構造を表す、
であることを特徴とする請求項１記載の触媒組成物。
【請求項３】  各Ａは窒素原子を表し、各ＬおよびＬ'は独立にハロゲン原子またはヒドロカルビル、或いはこれらの混合物から選ばれるか、または両方のＬはＺと一緒になって３〜７員環構造をつくるヒドロカルビレン基をつくっていることを特徴とする請求項２記載の触媒組成物。
【請求項４】  ＺはＮｉ、Ｐｄ、ＦｅまたはＣｏから選ばれることを特徴とする請求項２又は３記載の触媒組成物。
【請求項５】  ＺはＮｉまたはＰｄから選ばれ、各Ｌは独立に塩素、臭素、ヨードまたはＣ1〜Ｃ8アルキル基から選ばれることを特徴とする請求項２又は３記載の触媒組成物。
【請求項６】  無機酸化物は全揮発分含量が０．１〜４重量％、表面ヒドロキシル基含量が０．１〜５ミリモル／ｇ、表面積が１０〜１０００ｍ2／ｇであることを特徴とする請求項１又は２記載の触媒組成物。
【請求項７】  該アルミニウム化合物は無機酸化物１ｇ当たり０．０１〜１．９ミリモルのＡｌを与える量で存在し、該遷移金属錯体は無機酸化物１ｇ当たり５〜５００μモルの、遷移金属を与える量で存在し、該アルミニウム対遷移金属のモル比は１：１〜５０：１であることを特徴とする請求項１、２または３記載の触媒組成物。
【請求項８】  （ａ）式
Ａｌ（Ｘ）a（Ｙ）b（Ｚ）c
但し式中
Ａｌはアルミニウム原子、
Ｘはヒドロカルビル基、
Ｙはヒドロカルビルオキシ基、
Ｚは水素またはハロゲンから選ばれ、
各ａ、ｂ、ｃは０〜３であるが、ａ＋ｂ＋ｃの和は３である、
によって表されるアルミニウム化合物、
（ｂ）０．０１〜１２ミリモル／ｇの表面ヒドロキシル基を有する無機酸化物、および
（ｃ）二配座遷移金属化合物、三配座遷移金属化合物およびこれらの混合物から選ばれ、該遷移金属はＦｅ、Ｃｏ、Ｎｉ、Ｒｕ、Ｒｈ、Ｐｄ、Ｏｓ、Ｉｒ、Ｐｔ、Ｔｉ、ＺｒまたはＨｆから選ばれる遷移金属錯体
の各成分から成る混合物から成り、
該成分は無機酸化物１ｇ当たり０．００１〜２．１ミリモルのアルミニウム、および１〜１０００μモルの遷移金属を与える量で存在し、アルミニウム対遷移金属のモル比は１：１〜７５：１である成分を不活性液体中において接触させることによりつくられることを特徴とするオレフィンの重合に使用されるオレフィン重合用触媒組成物。
【請求項９】  遷移金属化合物は
（１）式
【化３】
2003513165.tif 000003
によって表される二配座遷移金属錯体、又は
（２）式
【化２】
2003513165.tif 000004
によって表される三配座遷移金属錯体、又は
（３）上記二配座遷移金属錯体と三配座遷移金属錯体の混合物、
但し式中
（ｉ）各Ａは独立に酸素、硫黄、燐または窒素原子を表し、
（ｉｉ）Ｚは＋２または＋３の酸化状態におけるＦｅ、Ｃｏ、Ｎｉ、Ｒｕ、Ｒｈ、Ｐｄ、Ｏｓ、ＩｒまたはＰｔ、或いは＋２、＋３または＋４の酸化状態におけるＴｉ、ＺｒまたはＨｆから選ばれる遷移金属を表し、
（ｉｉｉ）各ＬおよびＬ'は独立に水素、ハロゲン、置換基をもちまたはもたない炭化水素をベースにした基から選ばれる陰イオン性の配位基を表すか、或いは両方のＬはＺと一緒になってＣ3〜Ｃ24ヒドロカルビレン構造を表す、
であることを特徴とする請求項８記載の触媒組成物。
【請求項１０】  各Ａは窒素原子を表し、各ＬおよびＬ'は独立にハロゲン原子またはヒドロカルビル、或いはこれらの混合物から選ばれるか、または両方のＬはＺと一緒になって３〜７員環構造をつくるヒドロカルビレン基をつくっていることを特徴とする請求項９記載の触媒組成物。
【請求項１１】  ＺはＮｉ、Ｐｄ、ＦｅまたはＣｏから選ばれることを特徴とする請求項２又は３記載の触媒組成物。
【請求項１２】  無機酸化物は全揮発分含量が０．１〜４重量％、表面ヒドロキシル基含量が０．１〜５ミリモル／ｇ、表面積が１０〜１０００ｍ2／ｇであることを特徴とする請求項８又は９記載の触媒組成物。
【請求項１３】  該アルミニウム化合物は無機酸化物１ｇ当たり０．０１〜１．９ミリモルのＡｌを与える量で存在し、該遷移金属錯体は無機酸化物１ｇ当たり５〜５００μモルの、遷移金属を与える量で存在し、該アルミニウム対遷移金属のモル比は１：１〜５０：１であることを特徴とする請求項８又は９記載の触媒組成物。
【請求項１４】  第１の成分（ａ）の次に成分（ｂ）を加え、次いで成分（ｃ）を加える順序で成分を逐次的に不活性液体中に導入することを特徴とする請求項８、９又は１３記載の触媒組成物。
【請求項１５】  成分（ａ）、（ｂ）および（ｃ）を実質的に同時に不活性液体中に導入し、その中で０〜５０℃の温度および大気圧に保つことを特徴とする請求項８、９又は１３記載の触媒組成物。
【請求項１６】  成分（ａ）、（ｂ）および（ｃ）を直接オレフィン重合反応区域に導入することを特徴とする請求項８、９又は１３記載の触媒組成物。
【請求項１７】  反応区域の中において１種またはそれ以上のオレフィン単量体を請求項１記載の触媒組成物と接触させることを特徴とするオレフィン化合物の重合方法。
【手続補正２】
【補正対象書類名】明細書
【補正対象項目名】０１１９
【補正方法】変更
【補正の内容】
【０１１９】
以上本明細書において本発明の原理、好適な具体化例および操作モードを説明した。しかし本明細書において保護することを意図された本発明は上記の特定な形に限定されるものではない。なぜならこれらは限定的なものというよりはむしろ例示的なものと見做すべきだからである。当業界の専門家は本発明の範囲を逸脱することなく種々の変更を行うことができる。
本発明の好適な実施の態様は次のとおりである。
１．  （ａ）式
Ａｌ（Ｘ）a（Ｙ）b（Ｚ）c
但し式中
Ａｌはアルミニウム原子、
Ｘはヒドロカルビル基、
Ｙはヒドロカルビルオキシ基、
Ｚは水素またはハロゲンから選ばれ、
各ａ、ｂ、ｃは０〜３であるが、ａ＋ｂ＋ｃの和は３である、
によって表されるアルミニウム化合物、
（ｂ）０．０１〜１２ミリモル／ｇの表面ヒドロキシル基を有する無機酸化物、および
（ｃ）二配座遷移金属化合物、三配座遷移金属化合物およびこれらの混合物から選ばれ、該遷移金属はＦｅ、Ｃｏ、Ｎｉ、Ｒｕ、Ｒｈ、Ｐｄ、Ｏｓ、Ｉｒ、Ｐｔ、Ｔｉ、ＺｒまたはＨｆから選ばれる遷移金属錯体
の各成分から成る混合物から成り、
該成分は無機酸化物１ｇ当たり０．００１〜２．１ミリモルのアルミニウム、および１〜１０００μモルの遷移金属を与える量で存在し、アルミニウム対遷移金属のモル比は１：１〜７５：１であることを特徴とするオレフィンの重合に使用される触媒組成物。
２．  遷移金属化合物は式
【化１】
2003513165.tif 000005
但し式中
（ｉ）各Ａは独立に酸素、硫黄、燐または窒素原子を表し、
（ｉｉ）Ｚは＋２または＋３の酸化状態におけるＦｅ、Ｃｏ、Ｎｉ、Ｒｕ、Ｒｈ、Ｐｄ、Ｏｓ、ＩｒまたはＰｔ、或いは＋２、＋３または＋４の酸化状態におけるＴｉ、ＺｒまたはＨｆから選ばれる遷移金属を表し、
（ｉｉｉ）各ＬおよびＬ'は独立に水素、ハロゲン、置換基をもちまたはもたない炭化水素をベースにした基から選ばれる陰イオン性の配位基を表すか、或いは両方のＬはＺと一緒になってＣ3〜Ｃ24ヒドロカルビレン構造を表す、
によって表される二配座遷移金属錯体であることを特徴とする上記１記載の触媒組成物。
３．  遷移金属化合物は式
【化２】
2003513165.tif 000006
但し式中
（ｉ）各Ａは独立に酸素、硫黄、燐または窒素原子を表し、
（ｉｉ）Ｚは＋２または＋３の酸化状態におけるＦｅ、Ｃｏ、Ｎｉ、Ｒｕ、Ｒｈ、Ｐｄ、Ｏｓ、ＩｒまたはＰｔ、或いは＋２、＋３または＋４の酸化状態におけるＴｉ、ＺｒまたはＨｆから選ばれる遷移金属を表し、
（ｉｉｉ）各ＬおよびＬ'は独立に水素、ハロゲン、置換基をもちまたはもたない炭化水素をベースにした基から選ばれる陰イオン性の配位基を表すか、或いは両方のＬはＺと一緒になってＣ3〜Ｃ24ヒドロカルビレン構造を表す、
によって表される三配座遷移金属錯体であることを特徴とする上記１記載の触媒組成物。
４．  各Ａは窒素原子を表し、各ＬおよびＬ'は独立にハロゲン原子またはヒドロカルビル、或いはこれらの混合物から選ばれるか、または両方のＬはＺと一緒になって３〜７員環構造をつくるヒドロカルビレン基をつくっていることを特徴とする上記２または３記載の触媒組成物。
５．  アルミニウム化合物の「ａ」は１〜３であり、遷移金属化合物上の各Ｌはハロゲン原子から選ばれることを特徴とする上記２または３記載の触媒組成物。
６．  遷移金属錯体の少なくとも一つのＬはヒドロカルビルから選ばれることを特徴とする上記２または３記載の触媒組成物。
７．  ＺはＮｉ、Ｐｄ、ＦｅまたはＣｏから選ばれることを特徴とする上記４記載の触媒。
８．  ＺはＮｉまたはＰｄから選ばれ、各Ｌは独立に塩素、臭素、ヨードまたはＣ1〜Ｃ8アルキル基から選ばれることを特徴とする上記２記載の触媒組成物。
９．  Ｚは鉄またはコバルトから選ばれ、各Ｌは独立に塩素、臭素、ヨードまたはＣ1〜Ｃ8アルキル基から選ばれることを特徴とする上記３記載の触媒組成物。
１０．  アルミニウム化合物の「ａ」は３であることを特徴とする上記１記載の触媒組成物。
１１．  アルミニウム化合物の「ａ」は３であることを特徴とする上記２記載の触媒組成物。
１２．  アルミニウム化合物の「ａ」は３であることを特徴とする上記３記載の触媒組成物。
１３．  アルミニウム化合物の「ａ」は３であることを特徴とする上記４記載の触媒組成物。
１４．  アルミニウム化合物の「ａ」は３であることを特徴とする上記５記載の触媒組成物。
１５．  アルミニウム化合物の「ａ」は３であることを特徴とする上記７記載の触媒組成物。
１６．  アルミニウム化合物の「ａ」は３であることを特徴とする上記８記載の触媒組成物。
１７．  アルミニウム化合物の「ａ」は３であることを特徴とする上記９記載の触媒組成物。
１８．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１記載の触媒組成物。
１９．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１０記載の触媒組成物。
２０．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１１記載の触媒組成物。
２１．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１２記載の触媒組成物。
２２．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１３記載の触媒組成物。
２３．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１４記載の触媒組成物。
２４．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１５記載の触媒組成物。
２５．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１６記載の触媒組成物。
２６．  無機酸化物は全揮発分含量が０．１〜約４重量％、表面ヒドロキシル基含量が０．１〜５ミリモル／ｇ、表面積が１０〜１０００ｍ2／ｇであることを特徴とする上記１７記載の触媒組成物。
２７．  無機酸化物はシリカであることを特徴とする上記１、１０または１８記載の触媒組成物。
２８．  該アルミニウム化合物は無機酸化物１ｇ当たり約０．０１〜１．９ミリモルのＡｌを与える量で存在し、該遷移金属錯体は無機酸化物１ｇ当たり５〜５００μモルの、遷移金属を与える量で存在し、該アルミニウム対遷移金属のモル比は１：１〜５０：１であることを特徴とする上記１、１０または１８記載の触媒組成物。
２９．  該アルミニウム化合物は無機酸化物１ｇ当たり約０．０１〜１．９ミリモルのＡｌを与える量で存在し、該遷移金属錯体は無機酸化物１ｇ当たり５〜５００μモルの、遷移金属を与える量で存在し、該アルミニウム対遷移金属のモル比は１：１〜５０：１であることを特徴とする上記２７記載の触媒組成物。
３０．  （ａ）式
Ａｌ（Ｘ）a（Ｙ）b（Ｚ）c
但し式中
Ａｌはアルミニウム原子、
Ｘはヒドロカルビル基、
Ｙはヒドロカルビルオキシ基、
Ｚは水素またはハロゲンから選ばれ、
各ａ、ｂ、ｃは０〜３であるが、ａ＋ｂ＋ｃの和は３である、
によって表されるアルミニウム化合物、
（ｂ）０．０１〜１２ミリモル／ｇの表面ヒドロキシル基を有する無機酸化物、および
（ｃ）二配座遷移金属化合物、三配座遷移金属化合物およびこれらの混合物から選ばれ、該遷移金属はＦｅ、Ｃｏ、Ｎｉ、Ｒｕ、Ｒｈ、Ｐｄ、Ｏｓ、Ｉｒ、Ｐｔ、Ｔｉ、ＺｒまたはＨｆから選ばれる遷移金属錯体
の各成分から成る混合物から成り、
該成分は無機酸化物１ｇ当たり０．００１〜２．１ミリモルのアルミニウム、および１〜１０００μモルの遷移金属を与える量で存在し、アルミニウム対遷移金属のモル比は１：１〜７５：１である成分を不活性液体中において接触させることによりつくられることを特徴とするオレフィンの重合に使用される触媒組成物。
３１．  遷移金属化合物は式
【化３】
2003513165.tif 000007
但し式中
（ｉ）各Ａは独立に酸素、硫黄、燐または窒素原子を表し、
（ｉｉ）Ｚは＋２または＋３の酸化状態におけるＦｅ、Ｃｏ、Ｎｉ、Ｒｕ、Ｒｈ、Ｐｄ、Ｏｓ、ＩｒまたはＰｔ、或いは＋２、＋３または＋４の酸化状態におけるＴｉ、ＺｒまたはＨｆから選ばれる遷移金属を表し、
（ｉｉｉ）各ＬおよびＬ'は独立に水素、ハロゲン、置換基をもちまたはもたない炭化水素をベースにした基から選ばれる陰イオン性の配位基を表すか、或いは両方のＬはＺと一緒になってＣ3〜Ｃ24ヒドロカルビレン構造を表す、
によって表される二配座遷移金属錯体であることを特徴とする上記３０記載の触媒組成物。
３２．  遷移金属化合物は式
【化４】
2003513165.tif 000008
但し式中
（ｉ）各Ａは独立に酸素、硫黄、燐または窒素原子を表し、
（ｉｉ）Ｚは＋２または＋３の酸化状態におけるＦｅ、Ｃｏ、Ｎｉ、Ｒｕ、Ｒｈ、Ｐｄ、Ｏｓ、ＩｒまたはＰｔ、或いは＋２、＋３または＋４の酸化状態におけるＴｉ、ＺｒまたはＨｆから選ばれる遷移金属を表し、
（ｉｉｉ）各ＬおよびＬ'は独立に水素、ハロゲン、置換基をもちまたはもたない炭化水素をベースにした基から選ばれる陰イオン性の配位基を表すか、或いは両方のＬはＺと一緒になってＣ3〜Ｃ24ヒドロカルビレン構造を表す、
によって表される三配座遷移金属錯体であることを特徴とする上記３０記載の触媒組成物。
３３．  各Ａは窒素原子を表し、各ＬおよびＬ'は独立にハロゲン原子またはヒドロカルビル、或いはこれらの混合物から選ばれるか、または両方のＬはＺと一緒になって３〜７員環構造をつくるヒドロカルビレン基をつくっていることを特徴とする上記３１または３２記載の触媒組成物。
３４．  アルミニウム化合物の「ａ」は１〜３であり、遷移金属化合物の各Ｌはハロゲン原子から選ばれることを特徴とする上記３１または３２記載の触媒組成物。
３５．  遷移金属錯体の少なくとも一つのＬはヒドロカルビルから選ばれることを特徴とする上記３１または３２記載の触媒組成物。
３６．  ＺはＮｉ、Ｐｄ、ＦｅまたはＣｏから選ばれることを特徴とする上記３０記載の触媒組成物。
３７．  ＺはＮｉまたはＰｄから選ばれ、各Ｌは独立に塩素、臭素、ヨードまたはＣ1〜Ｃ8アルキル基から選ばれることを特徴とする上記３１記載の触媒組成物。
３８．  Ｚは鉄またはコバルトから選ばれ、各Ｌは独立に塩素、臭素、ヨードまたはＣ1〜Ｃ8アルキル基から選ばれることを特徴とする上記３２記載の触媒組成物。
３９．  アルミニウム化合物の「ａ」は３であることを特徴とする上記３０記載の触媒組成物。
４０．  アルミニウム化合物の「ａ」は３であることを特徴とする上記３１記載の触媒組成物。
４１．  アルミニウム化合物の「ａ」は３であることを特徴とする上記３２記載の触媒組成物。
４２．  アルミニウム化合物の「ａ」は３であることを特徴とする上記３３記載の触媒組成物。
４３．  アルミニウム化合物の「ａ」は３であることを特徴とする上記３４記載の触媒組成物。
４４．  アルミニウム化合物の「ａ」は３であることを特徴とする上記３５記載の触媒組成物。
４５．  アルミニウム化合物の「ａ」は３であることを特徴とする上記３６記載の触媒組成物。
４６．  アルミニウム化合物の「ａ」は３であることを特徴とする上記３８記載の触媒組成物。
４７．  無機酸化物は全揮発分含量が０．１〜約４重量％、表面ヒドロキシル基含量が０．１〜５ミリモル／ｇ、表面積が１０〜１０００ｍ2／ｇであることを特徴とする上記３０記載の触媒組成物。
４８．  無機酸化物は全揮発分含量が０．１〜約４重量％、表面ヒドロキシル基含量が０．１〜５ミリモル／ｇ、表面積が１０〜１０００ｍ2／ｇであることを特徴とする上記３９記載の触媒組成物。
４９．  無機酸化物は全揮発分含量が０．１〜約４重量％、表面ヒドロキシル基含量が０．１〜５ミリモル／ｇ、表面積が１０〜１０００ｍ2／ｇであることを特徴とする上記４０記載の触媒組成物。
５０．  無機酸化物は全揮発分含量が０．１〜約４重量％、表面ヒドロキシル基含量が０．１〜５ミリモル／ｇ、表面積が１０〜１０００ｍ2／ｇであることを特徴とする上記４１記載の触媒組成物。
５１．  無機酸化物は全揮発分含量が０．１〜約４重量％、表面ヒドロキシル基含量が０．１〜５ミリモル／ｇ、表面積が１０〜１０００ｍ2／ｇであることを特徴とする上記４２記載の触媒組成物。
５２．  無機酸化物は全揮発分含量が０．１〜約４重量％、表面ヒドロキシル基含量が０．１〜５ミリモル／ｇ、表面積が１０〜１０００ｍ2／ｇであることを特徴とする上記４３記載の触媒組成物。
５３．  無機酸化物は全揮発分含量が０．１〜約４重量％、表面ヒドロキシル基含量が０．１〜５ミリモル／ｇ、表面積が１０〜１０００ｍ2／ｇであることを特徴とする上記４４記載の触媒組成物。
５４．  無機酸化物は全揮発分含量が０．１〜約４重量％、表面ヒドロキシル基含量が０．１〜５ミリモル／ｇ、表面積が１０〜１０００ｍ2／ｇであることを特徴とする上記４５記載の触媒組成物。
５５．  無機酸化物は全揮発分含量が０．１〜約４重量％、表面ヒドロキシル基含量が０．１〜５ミリモル／ｇ、表面積が１０〜１０００ｍ2／ｇであることを特徴とする上記４６記載の触媒組成物。
５６．  無機酸化物はシリカであることを特徴とする上記３０、３９または４７記載の触媒組成物。
５７．  該アルミニウム化合物は無機酸化物１ｇ当たり約０．０１〜１．９ミリモルのＡｌを与える量で存在し、該遷移金属錯体は無機酸化物１ｇ当たり５〜５００μモルの、遷移金属を与える量で存在し、該アルミニウム対遷移金属のモル比は１：１〜５０：１であることを特徴とする上記３０、３９または４７記載の触媒組成物。
５８．  該アルミニウム化合物は無機酸化物１ｇ当たり約０．０１〜１．９ミリモルのＡｌを与える量で存在し、該遷移金属錯体は無機酸化物１ｇ当たり５〜５００μモルの、遷移金属を与える量で存在し、該アルミニウム対遷移金属のモル比は１：１〜５０：１であることを特徴とする上記５６記載の触媒組成物。
５９．  第１の成分（ａ）の次に成分（ｂ）を加え、次いで成分（ｃ）を加える順序で成分を逐次的に不活性液体中に導入することを特徴とする上記３０、３１、３２、３６、３７、３８、３９、４０、４１、４５、４６、４７、４８、４９または５０記載の触媒組成物。
６０．  成分（ａ）、（ｂ）および（ｃ）を実質的に同時に不活性液体中に導入し、その中で０〜５０℃の温度および大気圧に保つことを特徴とする上記３０、３１、３２、３６、３７、３８、３９、４０、４１、４５、４６、４７、４８、４９または５０記載の触媒組成物。
６１．  成分（ａ）、（ｂ）および（ｃ）を同時に不活性液体中において０．５〜６０分間温度０〜５０℃に保ち、該液体から固体混合物を回収することを特徴とする上記３０、３１、３２、３６、３７、３８、３９、４０、４１、４５、４６、４７、４８、４９または５０記載の触媒組成物。
６２．  成分（ａ）、（ｂ）および（ｃ）を直接オレフィン重合反応区域に導入することを特徴とする上記３０、３１、３２、３６、３７、３８、３９、４０、４１、４５、４６、４７、４８、４９または５０記載の触媒組成物。
６３．  反応区域の中において１種またはそれ以上のオレフィン単量体を上記１記載の触媒組成物と接触させることを特徴とするオレフィン化合物の重合方法。
６４．  反応区域の中において１種またはそれ以上のオレフィン単量体を上記３０記載の触媒組成物と接触させることを特徴とするオレフィン化合物の重合方法。
６５．  該オレフィン単量体の少なくとも一つがエチレンであることを特徴とする上記６３または６４記載の方法。
６６．  該オレフィン単量体は少なくとも１種のα−オレフィンおよび少なくとも１種の官能基をもったエチレン型不飽和単量体であることを特徴とする上記６３または６４記載の方法。
６７．  触媒組成物を不活性液体中の分散液として反応区域に導入することを特徴とする上記６３または６４記載の方法。
６８．  成分ａ）、ｂ）およびｃ）を直接反応区域に導入することを特徴とする上記６３または６４記載の方法。
６９．  成分（ａ）式
Ａｌ（Ｘ）a（Ｙ）b（Ｚ）c
但し式中
Ａｌはアルミニウム原子、
Ｘはヒドロカルビル基、
Ｙはヒドロカルビルオキシ基、
Ｚは水素またはハロゲンから選ばれ、
各ａ、ｂ、ｃは０〜３であるが、ａ＋ｂ＋ｃの和は３である、
によって表されるアルミニウム化合物、
（ｂ）０．０１〜１２ミリモル／ｇの表面ヒドロキシル基を有する無機酸化物、および
（ｃ）二配座遷移金属化合物、三配座遷移金属化合物およびこれらの混合物から選ばれ、該遷移金属はＦｅ、Ｃｏ、Ｎｉ、Ｒｕ、Ｒｈ、Ｐｄ、Ｏｓ、Ｉｒ、Ｐｔ、Ｔｉ、ＺｒまたはＨｆから選ばれる遷移金属錯体
の各成分から成る混合物を不活性液体中において接触させ、ここで
該成分は無機酸化物１ｇ当たり０．００１〜２．１ミリモルのアルミニウム、および１〜１０００μモルの遷移金属を与える量で存在し、アルミニウム対遷移金属のモル比は１：１〜７５：１であることを特徴とするオレフィンの重合に使用できる触媒を製造する方法。
７０．  成分（ａ）、（ｂ）および（ｃ）を実質的に同時に接触させることを特徴とする上記６９記載の方法。